СОСТАВ РАДИАЦИОННО-ОТВЕРЖДАЕМОЙ СМОЛЫ И СПОСОБ ЕЁ ПОЛУЧЕНИЯ

1. Композиция радиационно-отверждаемой смолы, пригодная для использования в 3D-печати, отличающаяся тем, что она содержит:
от 40 до 60% массы по меньшей мере одной жидкой эпоксидной смолы, где жидкие эпоксидные смолы имеют, по меньшей мере, две группы, способные реагировать с помощью механизма раскрытия кольца с образованием полимерной решетки;
от 1 до 40% массы по меньшей мере одного жидкого полиметакрилата с функциональностью метакрилата, где указанный жидкий полиметакрилат будет составлять не более 50% массы от общего содержания метакрилата;
от 1 до 10% массы по меньшей мере одного катионного фотоинициатора;
от 1 до 10% массы по меньшей мере одного свободно-радикального фотоинициатора;
от 5 до 15% массы по меньшей мере одного простого полиэфира, содержащего концевые ОН-группы;
от 2 до 30% массы соединения, которое имеет по меньшей мере одну ненасыщенную группу и по меньшей мере одну гидроксигруппу в своей молекуле;
от 0 до 30 мас. % гидроксилированного соединения, которое не имеет ненасыщенных групп; от 0,1% до 5% графена;
от 1% до 20% массы галлуазитовых нанотрубок.
2. Композиция по п. 1, отличающаяся тем, что по меньшей мере одна жидкая эпоксидная смола является бифункциональной.
3. Композиция по п. 1 или 2, отличающаяся тем, что по меньшей мере одна жидкая эпоксидная смола имеет эпоксидную функциональность по меньшей мере 2.
4. Композиция по любому из предыдущих пунктов, отличающаяся тем, что она содержит по меньшей мере один полиэфир, снабженный концевыми ОН-группами.
5. Композиция по любому из предыдущих пунктов, отличающаяся тем, что она содержит от 5 до 15% массы по меньшей мере одного полиэфира, снабженного концевыми ОН-группами.
6. Композиция по любому из предыдущих пунктов, отличающаяся тем, что она содержит по меньшей мере один полиуретан, снабженный концевыми ОН-группами.
7. Композиция по любому из предыдущих пунктов, отличающаяся тем, что она содержит от 5 до 15% массы по меньшей мере одного полиуретана, снабженного концевыми ОН-группами.
8. Композиция по п. 5 или 7, отличающаяся тем, что общий весовой процент полиэфира, полиэфира или полиуретана составляет от 5% до 15%.
9. Композиция по любому из предыдущих пунктов, отличающаяся тем, что она содержит адгезив для прилипания графена к подложке.
10. Композиция по любому из пп. 1-9, отличающаяся тем, что графен представляет собой оксид графена.
11. Композиция по любому из пп. 1-9, отличающаяся тем, что графен представляет собой функционализированный графен.
12. Способ получения композиции радиационно-отверждаемой смолы по любому из предыдущих пунктов, отличающийся тем, что он включает следующие стадии:
a) Смешивают следующих компонентов: жидких эпоксидных смол, жидкого полиметакрилата, катионного фотоинициатора, свободнорадикального фотоинициатора, соединения, которое имеет в своей молекуле по меньшей мере одну ненасыщенную группу и по меньшей мере одну гидроксигруппу гидроксилированное соединение, которое не имеет ненасыщенной группы, полиэфира и по меньшей мере одного из следующих полиэфирных или полиуретановых компонентов; перемешивание осуществляется с помощью магнитной мешалки и при этом в смесь вводят магнитные таблетки;
b) смесь, полученную на стадии а), выливают в стерильный и непрозрачный контейнер;
c) добавляют графеновые и галлуазитовые нанотрубки к смеси, содержащейся в стерильном и непрозрачном контейнере;
d) контейнер закрывают стерильной и непрозрачной крышкой;
е) перемешивают смеси в ванне с помощью ультразвука для предварительной полимеризации смеси, полученной на стадии с), с получением композиции радиационно-отверждаемой смолы.
13. Способ по п. 12, отличающийся тем, что перемешивание с помощью магнитной мешалки осуществляют при скорости от 200 об/мин до 800 об/мин в течение 3 дней.
14. Способ по п. 12 или 13, отличающийся тем, что номинальная частота ультразвука составляет от 25 до 45 кГц, ванна находится при комнатной температуре, а процесс жесткого перемешивания длится от 3 до 6 часов, время, в течение которого средняя температура достигается от 35°С до 60°С.